(57)【特許請求の範囲】
【請求項１】
（メタ）アクリル酸エステル重合体（Ａ）と、
下記構造式（１）で示される骨格を有する化合物（Ｂ）と、
【化１】
0006676429.tif 000013
下記構造式（２）で示される骨格を有する化合物（Ｃ）と
【化２】
0006676429.tif 000014
（式中、Ｒ１及びＲ２は、各々独立して、置換基もしくはヘテロ原子を有していてもよい炭素数１〜２０のアルキル基、置換基もしくはヘテロ原子を有していてもよい炭素数６〜１４のアリール基、または水素原子である。また、Ｒ３は、水素原子、炭素数１〜４のアルキル基、炭素数１〜４のアルコキシ基、またはハロゲン原子である。）
を含有することを特徴とする粘着性組成物。
【請求項２】
前記粘着性組成物中における前記化合物（Ｃ）の含有量が、前記（メタ）アクリル酸エステル重合体（Ａ）１００質量部に対して、０．０１質量部以上、５質量部以下であることを特徴とする請求項１に記載の粘着性組成物。
【請求項３】
さらに架橋剤（Ｄ）を含有することを特徴とする請求項１または２に記載の粘着性組成物。
【請求項４】
さらにシランカップリング剤（Ｅ）を含有することを特徴とする請求項１〜３のいずれか一項に記載の粘着性組成物。
【請求項５】
前記（メタ）アクリル酸エステル重合体（Ａ）が、当該重合体を構成するモノマー単位として、
ホモポリマーとしてのガラス転移温度（Ｔｇ）が０℃以下であって、アルキル基の炭素数が２〜２０の（メタ）アクリル酸アルキルエステルと、
ホモポリマーとしてのガラス転移温度（Ｔｇ）が０℃を超えるモノマーと
を含有することを特徴とする請求項１〜４のいずれか一項に記載の粘着性組成物。
【請求項６】
前記（メタ）アクリル酸エステル重合体（Ａ）が、当該重合体を構成するモノマー単位として、分子内に反応性官能基を有する反応性官能基含有モノマーを含有することを特徴とする請求項１〜５のいずれか一項に記載の粘着性組成物。
【請求項７】
前記（メタ）アクリル酸エステル重合体（Ａ）が、当該重合体を構成するモノマー単位として、カルボキシ基含有モノマーを含有しないことを特徴とする請求項１〜６のいずれか一項に記載の粘着性組成物。
【請求項８】
金属配線に接触する粘着剤を形成するための粘着性組成物であることを特徴とする請求項１〜７のいずれか一項に記載の粘着性組成物。
【請求項９】
前記金属配線が銀または銀合金から構成されることを特徴とする請求項８に記載の粘着性組成物。
【請求項１０】
請求項１〜９のいずれか一項に記載の粘着性組成物を架橋してなる粘着剤。
【請求項１１】
２枚の剥離シートと、
前記２枚の剥離シートの剥離面と接するように前記剥離シートに挟持された粘着剤層とを備え、
前記粘着剤層が、請求項１０に記載の粘着剤からなる
ことを特徴とする粘着シート。
【請求項１２】
前記粘着剤層中における前記化合物（Ｂ）の含有量をＸ質量％、前記粘着剤層の厚さをＹμｍとしたときに、以下の数式（Ｉ）が成立することを特徴とする請求項１１に記載の粘着シート。
５０≦Ｘ×Ｙ≦５００        …（Ｉ）
【請求項１３】
第１の表示体構成部材と、
第２の表示体構成部材と、
前記第１の表示体構成部材および前記第２の表示体構成部材を互いに貼合する粘着剤層と
を備えた表示体であって、
前記第１の表示体構成部材および／または前記第２の表示体構成部材が、少なくとも貼合される側の面に金属配線を有し、
前記粘着剤層が、請求項１１または１２に記載の粘着シートの粘着剤層である
ことを特徴とする表示体。
【発明の詳細な説明】
【技術分野】
【０００１】
本発明は、タッチパネル等の表示体に使用することのできる粘着性組成物、粘着剤および粘着シート、ならびにそれらを使用した表示体に関するものである。
【背景技術】
【０００２】
近年のスマートフォンやタブレット端末等の各種モバイル電子機器では、ディスプレイとして、タッチパネルが使用されることが多くなってきている。タッチパネルの方式としては、抵抗膜方式、静電容量方式等があるが、上記のようなモバイル電子機器では、静電容量方式が主として採用されている。
【０００３】
最近は、タッチパネル用の電極材料として、スズドープ酸化インジウム（ＩＴＯ）等からなる透明導電膜に替えて、メッシュ状の金属配線からなる金属電極、例えば銀電極が検討されており、特に銀ナノワイヤからなる電極が有力視されている。しかし、従来の粘着剤を上記のような金属電極に接触させて使用すると、経時または高温高湿条件によって金属電極の抵抗値が変化し、タッチパネルの駆動不良が発生することがあった。
【０００４】
ここで、特許文献１には、タッチパネル等において、銀または銀合金を含む金属配線間の銀のイオンマイグレーションが抑制され、金属配線間の絶縁信頼性を向上させることができる透明両面粘着シートとして、アクリル系粘着剤、並びに、トリアゾール構造、チアジアゾール構造およびベンズイミダゾール構造からなる群から選ばれる構造と、メルカプト基と、ヘテロ原子を含有していてもよい炭化水素基を一つ以上とを有し、炭化水素基中の炭素原子の合計数が５以上である化合物、を含有するものが開示されている。
【先行技術文献】
【特許文献】
【０００５】
【特許文献１】特許第５７７５４９４号公報
【発明の概要】
【発明が解決しようとする課題】
【０００６】
ところで、タッチパネル等のディスプレイで使用される粘着剤は、光学用途であるため、無色透明性が要求される。しかしながら、特許文献１に開示された発明で使用される化合物の中には、粘着剤を着色（特に黄色）してしまうものが存在する。
【０００７】
一方、上記のようなディスプレイにおいては、通常、表示体モジュールの表面側に保護パネルが設けられている。モバイル電子機器の薄型化・軽量化に伴い、上記保護パネルは、従来のガラス板からアクリル板やポリカーボネート板等のプラスチック板に変更されるようになってきている。
【０００８】
しかしながら、保護パネルとして上記のようなプラスチック板を使用した場合、高温高湿条件において、当該プラスチック板からアウトガスが発生して、粘着剤層との界面に気泡、浮き、剥がれ等のブリスターが発生することがある。特に、特許文献１のように粘着剤に所定の化合物を添加したときに、粘着剤の耐ブリスター性が低下する傾向がある。
【０００９】
本発明は、上記のような実状に鑑みてなされたものであり、金属配線の抵抗値変化を抑制することができるとともに、無色透明性および耐ブリスター性に優れる粘着性組成物、粘着剤、粘着シートおよび表示体を提供することを目的とする。
【課題を解決するための手段】
【００１０】
上記目的を達成するために、第１に本発明は、（メタ）アクリル酸エステル重合体（Ａ）と、下記構造式（１）で示される骨格を有する化合物（Ｂ）と、
【化１】
0006676429.tif 000002
下記構造式（２）で示される骨格を有する化合物（Ｃ）と
【化２】
0006676429.tif 000003
（式中、Ｒ１及びＲ２は、各々独立して、置換基もしくはヘテロ原子を有していてもよい炭素数１〜２０のアルキル基、置換基もしくはヘテロ原子を有していてもよい炭素数６〜１４のアリール基、または水素原子である。また、Ｒ３は、水素原子、炭素数１〜４のアルキル基、炭素数１〜４のアルコキシ基、またはハロゲン原子である。）
を含有することを特徴とする粘着性組成物を提供する（発明１）。
【００１１】
上記発明（発明１）によれば、特に化合物（Ｂ）の紫外線吸収作用と、化合物（Ｃ）の防錆作用との相互作用により、耐久条件下においても金属配線の抵抗値変化を抑制することができる。また、化合物（Ｂ）および化合物（Ｃ）は無色透明に近い化合物であるため、得られる粘着剤は、無色透明性に優れたものとなる。さらに、化合物（Ｂ）および化合物（Ｃ）は、（メタ）アクリル酸エステル重合体（Ａ）の架橋を阻害することなく、粘着力や弾性率を悪化させないため、得られる粘着剤は、耐ブリスター性に優れたものとなる。
【００１２】
上記発明（発明１）においては、前記粘着性組成物中における前記化合物（Ｃ）の含有量が、前記（メタ）アクリル酸エステル重合体（Ａ）１００質量部に対して、０．０１質量部以上、２質量部以下であることが好ましい（発明２）。
【００１３】
上記発明（発明１，２）に係る粘着性組成物は、さらに架橋剤（Ｄ）を含有することが好ましい（発明３）。
【００１４】
上記発明（発明１〜３）に係る粘着性組成物は、さらにシランカップリング剤（Ｅ）を含有することが好ましい（発明４）。
【００１５】
上記発明（発明１〜４）においては、前記（メタ）アクリル酸エステル重合体（Ａ）が、当該重合体を構成するモノマー単位として、ホモポリマーとしてのガラス転移温度（Ｔｇ）が０℃以下であって、アルキル基の炭素数が２〜２０の（メタ）アクリル酸アルキルエステルと、ホモポリマーとしてのガラス転移温度（Ｔｇ）が０℃を超えるモノマーと、分子内に反応性官能基を有する反応性官能基含有モノマーとを含有することが好ましい（発明５）。
【００１６】
上記発明（発明１〜５）においては、前記（メタ）アクリル酸エステル重合体（Ａ）が、当該重合体を構成するモノマー単位として、カルボキシ基含有モノマーを含有しないことが好ましい（発明６）。
【００１７】
上記発明（発明１〜６）に係る粘着性組成物は、金属配線に接触する粘着剤を形成するための粘着性組成物であることが好ましい（発明７）。
【００１８】
上記発明（発明７）においては、前記金属配線が銀または銀合金から構成されることが好ましい（発明８）。
【００１９】
第２に本発明は、前記粘着性組成物（発明１〜８）を架橋してなる粘着剤を提供する（発明９）。
【００２０】
第３に本発明は、２枚の剥離シートと、前記２枚の剥離シートの剥離面と接するように前記剥離シートに挟持された粘着剤層とを備え、前記粘着剤層が、前記粘着剤（発明９）からなることを特徴とする粘着シートを提供する（発明１０）。
【００２１】
上記発明（発明１０）においては、前記粘着剤層中における前記化合物（Ｂ）の含有量をＸ質量％、前記粘着剤層の厚さをＹμｍとしたときに、以下の数式（Ｉ）が成立することが好ましい（発明１１）。
５０≦Ｘ×Ｙ≦５００        …（Ｉ）
【００２２】
第４に本発明は、第１の表示体構成部材と、第２の表示体構成部材と、前記第１の表示体構成部材および前記第２の表示体構成部材を互いに貼合する粘着剤層とを備えた表示体であって、前記第１の表示体構成部材および／または前記第２の表示体構成部材が、少なくとも貼合される側の面に金属配線を有し、前記粘着剤層が、前記粘着シート（発明１０，１１）の粘着剤層であることを特徴とする表示体を提供する（発明１２）。
【発明の効果】
【００２３】
本発明に係る粘着性組成物、粘着剤、粘着シートおよび表示体によれば、金属配線の抵抗値変化を抑制することができるとともに、無色透明性および耐ブリスター性に優れる。
【図面の簡単な説明】
【００２４】
【図１】本発明の一実施形態に係る粘着シートの断面図である。
【図２】タッチパネルの一構成例を示す断面図である。
【図３】試験例１で使用した銀配線電極板の平面図である。
【発明を実施するための形態】
【００２５】
以下、本発明の実施形態について説明する。
〔粘着性組成物〕
本実施形態に係る粘着性組成物（以下「粘着性組成物Ｐ」という場合がある。）は、（メタ）アクリル酸エステル重合体（Ａ）と、下記構造式（１）で示される骨格を有する化合物（Ｂ）と、
【化３】
0006676429.tif 000004
下記構造式（２）で示される骨格を有する化合物（Ｃ）と
【化４】
0006676429.tif 000005
（式中、Ｒ１及びＲ２は、各々独立して、置換基もしくはヘテロ原子を有していてもよい炭素数１〜２０のアルキル基、置換基もしくはヘテロ原子を有していてもよい炭素数６〜１４のアリール基、または水素原子である。また、Ｒ３は、水素原子、炭素数１〜４のアルキル基、炭素数１〜４のアルコキシ基、またはハロゲン原子である。）
を含有し、好ましくはさらに架橋剤（Ｄ）およびシランカップリング剤（Ｅ）の少なくとも一つを含有する。本明細書において、（メタ）アクリル酸エステルとは、アクリル酸エステル及びメタクリル酸エステルの両方を意味する。他の類似用語も同様である。また、「重合体」には「共重合体」の概念も含まれるものとする。
【００２６】
本実施形態に係る粘着性組成物Ｐは、好ましくは、金属配線に接触する粘着剤を形成するために使用される。粘着性組成物Ｐが上記の（メタ）アクリル酸エステル重合体（Ａ）、化合物（Ｂ）および化合物（Ｃ）を含有することにより、耐久条件下においても金属配線の抵抗値変化を抑制することができ、当該金属配線がタッチパネルのものであれば、タッチパネルの信頼性が向上する。かかる効果は、特に化合物（Ｂ）の紫外線吸収作用と、化合物（Ｃ）の防錆作用との相互作用によるものと考えられる。また、化合物（Ｂ）および化合物（Ｃ）は無色透明に近い化合物であるため、得られる粘着剤は、無色透明性に優れたものとなる。さらに、化合物（Ｂ）および化合物（Ｃ）は、（メタ）アクリル酸エステル重合体（Ａ）の架橋を阻害することなく、粘着力や弾性率を悪化させないため、得られる粘着剤は、耐ブリスター性に優れたものとなる。
【００２７】
ここで、上記金属配線としては、例えば、銀、銀合金、銅、銅合金等からなる金属配線（メッシュ状・グリッド状・ナノワイヤ状のものを含む）が挙げられる。特に、タッチパネルの電極を構成するものが好ましく例示され、具体的には、フィルムセンサーに含まれる金属配線が好ましく例示される。上記金属配線の中でも、銀または銀合金からなる金属配線において、上記の優れた抵抗値変化抑制効果が発揮され易い。
【００２８】
（１）（メタ）アクリル酸エステル重合体（Ａ）
（メタ）アクリル酸エステル重合体（Ａ）は、当該重合体を構成するモノマー単位として、ホモポリマーとしてのガラス転移温度（Ｔｇ）が０℃以下であって、アルキル基の炭素数が２〜２０の（メタ）アクリル酸アルキルエステルと、ホモポリマーとしてのガラス転移温度（Ｔｇ）が０℃を超えるモノマーと、分子内に反応性官能基を有する反応性官能基含有モノマーとを含有することが好ましい。
【００２９】
（メタ）アクリル酸エステル重合体（Ａ）は、当該重合体を構成するモノマー単位として、ホモポリマーとしてのガラス転移温度（Ｔｇ）が０℃以下であって、アルキル基の炭素数が２〜２０の（メタ）アクリル酸アルキルエステル（以下「低Ｔｇアルキルアクリレート」と称する場合がある。）を含有することで、好ましい粘着性を発現することができる。かかる観点から、（メタ）アクリル酸エステル重合体（Ａ）は、当該重合体を構成するモノマー単位として、低Ｔｇアルキルアクリレートを、下限値として３０質量％以上含有することが好ましく、特に４０質量％以上含有することが好ましく、さらには５０質量％以上含有することが好ましい。また、（メタ）アクリル酸エステル重合体（Ａ）は、当該重合体を構成するモノマー単位として上記低Ｔｇアルキルアクリレートを、上限値として９０質量％以下含有することが好ましく、特に８０質量％以下含有することが好ましく、さらには７０質量％以下含有することが好ましい。上記低Ｔｇアルキルアクリレートを９０質量％以下含有することにより、（メタ）アクリル酸エステル重合体（Ａ）中に他のモノマー成分を好適な量導入することができる。
【００３０】
低Ｔｇアルキルアクリレートとしては、例えば、アクリル酸エチル（Ｔｇ−２０℃）、アクリル酸ｎ−ブチル（Ｔｇ−５５℃）、アクリル酸イソブチル（Ｔｇ−２６℃）、アクリル酸ｎ−オクチル（Ｔｇ−６５℃）、アクリル酸イソオクチル（Ｔｇ−５８℃）、アクリル酸２−エチルヘキシル（Ｔｇ−７０℃）、メタクリル酸２−エチルヘキシル（Ｔｇ−１０℃）、アクリル酸イソノニル（Ｔｇ−５８℃）、アクリル酸イソデシル（Ｔｇ−６０℃）、メタクリル酸イソデシル（Ｔｇ−４１℃）、アクリル酸ｎ−ラウリル（Ｔｇ−２３℃）、メタクリル酸ｎ−ラウリル（Ｔｇ−６５℃）、アクリル酸トリデシル（Ｔｇ−５５℃）、メタクリル酸トリデシル（−４０℃）、アクリル酸イソステアリル（Ｔｇ−１８℃）等が好ましく挙げられる。中でも、低Ｔｇアルキルアクリレートとして、より効果的に粘着性を付与する観点から、ホモポリマーのＴｇが、−４０℃以下となるものであることがより好ましく、−５０℃以下となるものであることが特に好ましい。具体的には、アクリル酸ｎ−ブチルおよびアクリル酸２−エチルヘキシルが特に好ましい。これらは単独で用いてもよいし、２種以上を組み合わせて用いてもよい。なお、アルキル基の炭素数が２〜２０の（メタ）アクリル酸アルキルエステルにおけるアルキル基とは、直鎖状、分岐鎖状または環状のアルキル基をいう。
【００３１】
また、上記低Ｔｇアルキルアクリレートは、得られる粘着剤層の疎水性を向上させることにより耐久条件下における金属配線の抵抗値変化を防止する観点から、少なくとも一部について、上記アルキル基の炭素数が５以上の（メタ）アクリル酸アルキルエステルからなることが好ましく、上記アルキル基の炭素数が７以上の（メタ）アクリル酸アルキルエステルからなることがより好ましい。具体的には、アクリル酸２−エチルヘキシルが特に好ましい。また、金属配線の抵抗値変化を防止する観点から、上記低Ｔｇアルキルアクリレート全体における、アルキル基の炭素数５以上（好ましくは７以上）の（メタ）アクリル酸アルキルエステルの割合が４０質量％以上であることが好ましく、６０質量％以上であることがより好ましく、８０質量％以上であることが特に好ましく、１００質量％であることが最も好ましい。
【００３２】
上記（メタ）アクリル酸エステル重合体（Ａ）が、当該重合体を構成するモノマー単位として、ホモポリマーとしてのガラス転移温度（Ｔｇ）が０℃を超えるモノマー（以下「ハードモノマー」と称する場合がある。）を含有することが好ましい。なお、このハードモノマーからは、後述の反応性官能基含有モノマーに該当するものは除かれる。
【００３３】
上記ハードモノマーとしては、例えば、アクリル酸メチル（Ｔｇ１０℃）、メタクリル酸メチル（Ｔｇ１０５℃）、メタクリル酸エチル（Ｔｇ６５℃）、メタクリル酸ｎ−ブチル（Ｔｇ２０℃）、メタクリル酸イソブチル（Ｔｇ４８℃）、メタクリル酸ｔ−ブチル（Ｔｇ１０７℃）、アクリル酸ｎ−ステアリル（Ｔｇ３０℃）、メタクリル酸ｎ−ステアリル（Ｔｇ３８℃）、アクリル酸シクロヘキシル（Ｔｇ１５℃）、メタクリル酸シクロヘキシル（Ｔｇ６６℃）、アクリル酸フェノキシエチル（Ｔｇ５℃）、メタクリル酸フェノキシエチル（Ｔｇ５４℃）、メタクリル酸ベンジル（Ｔｇ５４℃）、アクリル酸イソボルニル（Ｔｇ９４℃）、メタクリル酸イソボルニル（Ｔｇ１８０℃）、アクリロイルモルホリン（Ｔｇ１４５℃）、アクリル酸アダマンチル（Ｔｇ１１５℃）、メタクリル酸アダマンチル（Ｔｇ１４１℃）、ジメチルアクリルアミド（Ｔｇ８９℃）、アクリルアミド（Ｔｇ１６５℃）等のアクリル系モノマー、酢酸ビニル（Ｔｇ３２℃）、スチレン（Ｔｇ８０℃）等が好ましく挙げられ、相溶性の観点から、アクリル系モノマーがより好ましく挙げられる。これらは単独で用いてもよいし、２種以上を組み合わせて用いてもよい。
【００３４】
上記ハードモノマーを（メタ）アクリル酸エステル重合体（Ａ）中に構成単位として含有させることにより、得られる粘着剤層の凝集力を向上させ、もって耐ブリスター性を向上させることができる。このような観点から、上記ハードモノマーのガラス転移温度（Ｔｇ）は、６０℃以上であることがより好ましく、９０℃以上であることが特に好ましい。また、（メタ）アクリル酸エステル重合体（Ａ）を構成する他のモノマーとの相溶性や共重合性を考慮すると、上記ハードモノマーのガラス転移温度（Ｔｇ）は、２５０℃以下であることが好ましく、２００℃以下であることがより好ましく、１５０℃以下であることが特に好ましい。
【００３５】
さらに、上記ハードモノマーは、直鎖状又は分岐鎖状のアルキル基を有する（メタ）アクリル酸アルキルエステルであることが好ましく、直鎖状のアルキル基を有する（メタ）アクリル酸アルキルエステルであることがより好ましく、炭素数１〜３の直鎖状アルキル基を有するメタクリル酸アルキルエステルであることが特に好ましく、メタクリル酸メチルであることが最も好ましい。このようなハードモノマーであれば、（メタ）アクリル酸エステル重合体（Ａ）中で嵩張らず、（メタ）アクリル酸エステル重合体（Ａ）同士の距離を小さいものとして密な架橋構造を形成することができ、粘着剤層とした場合に耐ブリスター性をより優れたものとすることができる。
【００３６】
上記ハードモノマーは、得られる粘着剤層の耐ブリスター性を向上させる観点から、（メタ）アクリル酸エステル重合体（Ａ）中において、当該重合体を構成するモノマーとして、５質量％以上含まれることが好ましく、１０質量％以上含まれることがより好ましく、１５質量％以上含まれることが特に好ましい。
【００３７】
また、上記ハードモノマーは、得られる（メタ）アクリル酸エステル重合体（Ａ）と、後述の化合物（Ｂ）及び化合物（Ｃ）との相溶性を優れたものとする観点から、当該重合体を構成するモノマーとして、５０質量％以下含まれることが好ましく、４０質量％以下含まれることがより好ましく、３０質量％以下含まれることが特に好ましい。
【００３８】
（メタ）アクリル酸エステル重合体（Ａ）は、当該重合体を構成するモノマー単位として、分子内に反応性官能基を有する反応性官能基含有モノマーを含むことが好ましい。この反応性官能基含有モノマー由来の反応性官能基は、後述する架橋剤（Ｄ）と反応し、これにより架橋構造（三次元網目構造）が形成され、所望の凝集力を有する粘着剤が得られる。
【００３９】
（メタ）アクリル酸エステル重合体（Ａ）が、当該重合体を構成するモノマー単位として含有する反応性官能基含有モノマーとしては、分子内に水酸基を有するモノマー（水酸基含有モノマー）、分子内にカルボキシル基を有するモノマー（カルボキシル基含有モノマー）などが好ましく挙げられる。これらの中でも、架橋剤（Ｄ）との反応性および耐湿熱白化性に優れ、金属配線への悪影響の少ない水酸基含有モノマーが特に好ましい。
【００４０】
水酸基含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。中でも、得られる（メタ）アクリル酸エステル重合体（Ａ）における水酸基の架橋剤（Ｄ）との反応性および他の単量体との共重合性の点から（メタ）アクリル酸２−ヒドロキシエチルまたは（メタ）アクリル酸４−ヒドロキシブチルが好ましい。これらは単独で用いてもよいし、２種以上を組み合わせて用いてもよい。
【００４１】
カルボキシル基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体（Ａ）におけるカルボキシル基の架橋剤（Ｄ）との反応性および他の単量体との共重合性の点からアクリル酸が好ましい。これらは単独で用いてもよいし、２種以上を組み合わせて用いてもよい。
【００４２】
（メタ）アクリル酸エステル重合体（Ａ）は、当該重合体を構成するモノマー単位として、水酸基含有モノマーを、下限値として３質量％以上含有することが好ましく、特に１０質量％以上含有することが好ましく、さらには１５質量％以上含有することが好ましい。また、（メタ）アクリル酸エステル重合体（Ａ）は、当該重合体を構成するモノマー単位として、水酸基含有モノマーを、上限値として３５質量％以下含有することが好ましく、特に３０質量％以下含有することが好ましく、さらには２５質量％以下含有することが好ましい。（メタ）アクリル酸エステル重合体（Ａ）がモノマー単位として上記の量で水酸基含有モノマーを含有すると、得られる粘着剤中に、所定量の水酸基が残存することとなる。水酸基は親水性基であり、そのような親水性基が所定量粘着剤中に存在すると、粘着剤が高温高湿条件下に置かれた場合でも、その高温高湿条件下で粘着剤に浸入した水分との相溶性が良く、その結果、常温常湿に戻したときの粘着剤の白化が抑制されることとなる（耐湿熱白化性に優れる）。
【００４３】
（メタ）アクリル酸エステル重合体（Ａ）は、当該重合体を構成するモノマー単位として、カルボキシル基含有モノマーを含有しないことが好ましい。カルボキシル基は酸成分であるため、通常は粘着剤が接触する金属配線の抵抗値変化が懸念されるからである。ただし、上記の「カルボキシル基含有モノマーを含有しない」とは、得られる粘着剤が接触する金属配線が悪影響を受けない程度にカルボキシル基含有モノマーを含有することを許容するものである。具体的には、（メタ）アクリル酸エステル重合体（Ａ）中に、モノマー単位として、カルボキシル基含有モノマーを５質量％以下、好ましくは１質量％以下、より好ましくは０．１質量％以下の量で含有することが許容される。
【００４４】
（メタ）アクリル酸エステル重合体（Ａ）は、所望により、当該重合体を構成するモノマー単位として、他のモノマーを含有してもよい。他のモノマーとしては、反応性官能基含有モノマーの作用を妨げないためにも、反応性を有する官能基を含まないモノマーが好ましい。かかる他のモノマーとしては、例えば、（メタ）アクリル酸メトキシエチル、（メタ）アクリル酸エトキシエチル等の（メタ）アクリル酸アルコキシアルキルエステルなどが挙げられる。これらは単独で用いてもよいし、２種以上を組み合わせて用いてもよい。
【００４５】
（メタ）アクリル酸エステル重合体（Ａ）の重合態様は、ランダム共重合体であってもよいし、ブロック共重合体であってもよい。
【００４６】
（メタ）アクリル酸エステル重合体（Ａ）の重量平均分子量の下限値は、２０万以上であることが好ましく、特に３０万以上であることが好ましく、さらには４０万以上であることが好ましい。（メタ）アクリル酸エステル重合体（Ａ）の重量平均分子量の下限値が上記以上であると、粘着剤が耐ブリスター性により優れたものとなる。なお、本明細書における重量平均分子量は、ゲルパーミエーションクロマトグラフィー（ＧＰＣ）法により測定した標準ポリスチレン換算の値である。
【００４７】
また、（メタ）アクリル酸エステル重合体（Ａ）の重量平均分子量の上限値は、１００万以下であることが好ましく、特に９０万以下であることが好ましく、さらには７０万以下であることが好ましい。（メタ）アクリル酸エステル重合体（Ａ）の重量平均分子量の上限値が上記以下であると、粘着剤が貼付時の段差追従性に優れたものとなる。
【００４８】
なお、粘着性組成物Ｐにおいて、（メタ）アクリル酸エステル重合体（Ａ）は、１種を単独で用いてもよいし、２種以上を組み合わせて用いてもよい。
【００４９】
（２）化合物（Ｂ）
化合物（Ｂ）は、前述した構造式（１）で示される骨格を有するものである。この化合物（Ｂ）は、化合物（Ｃ）との相互作用により金属配線の抵抗値変化を抑制する。特に、化合物（Ｂ）は、紫外線吸収作用を発揮するため、金属配線、とりわけ銀または銀合金からなる金属配線の紫外線による劣化を抑制し、耐光性を向上させることができ、かかる観点から抵抗値変化を抑制することができる。また、化合物（Ｂ）は無色透明に近い化合物であるため、得られる粘着剤は無色透明性に優れたものとなる。さらに、化合物（Ｂ）は、（メタ）アクリル酸エステル重合体（Ａ）の架橋を阻害することなく、粘着力や弾性率を悪化させないため、得られる粘着剤は、耐ブリスター性に優れたものとなる。
【００５０】
化合物（Ｂ）としては、例えば、下記構造式（３）
【化５】
0006676429.tif 000006
（式中、ｎは１以上の整数である。）
で示される化合物の他、下記構造式（４）
【化６】
0006676429.tif 000007
で示される化合物、下記構造式（５）
【化７】
0006676429.tif 000008
で示される化合物、下記構造式（６）
【化８】
0006676429.tif 000009
で示される化合物等が好ましく挙げられる。これらは単独で用いてもよいし、２種以上を組み合わせて用いてもよい。
【００５１】
化合物（Ｂ）としては、上記の中でも、抵抗値変化抑制効果、無色透明性および耐ブリスター性の観点から、上記構造式（３）で示される化合物が特に好ましい。構造式（３）で示される化合物において、式中のｎは１以上の整数であり、好ましくは３〜１３であり、特に好ましくは７〜９であり、さらに好ましくは８である。
【００５２】
粘着性組成物Ｐ中における化合物（Ｂ）の含有量は、以下の条件を満たす量であることが好ましい。すなわち、粘着性組成物Ｐによって形成される粘着剤層中における化合物（Ｂ）の含有量をＸ質量％、粘着剤層の厚さをＹμｍとしたときに、以下の式（Ｉ）が成立する量であることが好ましい。
５０≦Ｘ×Ｙ≦５００        …（Ｉ）
化合物（Ｂ）の含有量が上記条件を満たす量であることにより、粘着剤層の透過色相ｂ＊を上昇させることなく、化合物（Ｂ）による作用が効果的に発揮され、金属配線の抵抗値変化をより効果的に抑制することができる。
【００５３】
上記の観点から、上記式（Ｉ）におけるＸ×Ｙの下限値は、６０以上であることがより好ましく、特に７０以上であることが特に好ましい。また、上記式（Ｉ）におけるＸ×Ｙの上限値は、２００以下であることがより好ましく、１００以下であることが特に好ましい。
【００５４】
（３）化合物（Ｃ）
化合物（Ｃ）は、前述した構造式（２）で示される骨格を有するものである。ここで、構造式（２）の式中のＲ１及びＲ２におけるアルキル基は、直鎖状のものであってもよいし、分岐鎖を有するものであってもよいし、脂環式構造を有するものであってもよい。また、アルキル基またはアリール基が有していてもよい置換基としては、ハロゲン原子、アルコキシ基、水酸基、チオール基、カルボキシル基、アミノ基、アミド基等が挙げられる。さらに、アルキル基またはアリール基が有していてもよいヘテロ原子としては、窒素原子、酸素原子および硫黄原子が挙げられる。
【００５５】
この化合物（Ｃ）は、化合物（Ｂ）との相互作用により金属配線の抵抗値変化を抑制する。特に、化合物（Ｃ）は、防錆作用を発揮するため、金属配線、とりわけ銀または銀合金からなる金属配線が腐食することを抑制することができ、かかる観点から抵抗値変化を抑制することができる。また、化合物（Ｃ）は無色透明に近い化合物であるため、得られる粘着剤は無色透明性に優れたものとなる。さらに、化合物（Ｃ）は、（メタ）アクリル酸エステル重合体（Ａ）の架橋を阻害することなく、粘着力や弾性率を悪化させないため、得られる粘着剤は、耐ブリスター性に優れたものとなる。
【００５６】
上記構造式（２）で示される化合物において、抵抗値変化抑制効果、無色透明性および耐ブリスター性の観点から、Ｒ１及びＲ２は、炭素数１〜２０のアルキル基であることが好ましく、炭素数２〜１５のアルキル基であることがより好ましく、炭素数５〜１０のアルキル基であることが特に好ましく、２−エチルヘキシル基であることが最も好ましい。また、同様の観点から、Ｒ３は、炭素数１〜４のアルキル基であることが好ましく、炭素数１〜２のアルキル基であることが特に好ましく、メチル基であることが最も好ましい。
【００５７】
粘着性組成物Ｐ中における化合物（Ｃ）の含有量は、（メタ）アクリル酸エステル重合体（Ａ）１００質量部に対して、下限値として０．０１質量部以上であることが好ましく、特に０．１質量部以上であることが好ましく、さらには０．２質量部以上であることが好ましい。また、当該含有量は、上限値として５質量部以下であることが好ましく、特に１質量部以下であることが好ましく、さらには０．５質量部以下であることが好ましい。化合物（Ｃ）の含有量が上記の範囲であることにより、化合物（Ｃ）による作用が効果的に発揮され、金属配線の抵抗値変化をより効果的に抑制することができ、かつ、得られる粘着剤の無色透明性をより優れたものにすることができる。
【００５８】
（４）架橋剤（Ｄ）
粘着性組成物Ｐは、架橋剤（Ｄ）を含有することが好ましい。粘着性組成物Ｐは、架橋剤（Ｄ）を含有することで、（メタ）アクリル酸エステル重合体（Ａ）を架橋して三次元網目構造を形成し、得られる粘着剤の凝集力を向上させ、耐ブリスター性をより向上させることができる。
【００５９】
架橋剤（Ｄ）としては、（メタ）アクリル酸エステル重合体（Ａ）が有する反応性基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。（メタ）アクリル酸エステル重合体（Ａ）が、当該重合体を構成するモノマー単位として水酸基含有モノマーを含有する場合、その水酸基との反応性に優れたイソシアネート系架橋剤を使用することが好ましい。なお、架橋剤（Ｄ）は、１種を単独で、または２種以上を組み合わせて使用することができる。
【００６０】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも水酸基との反応性の観点から、トリメチロールプロパン変性の芳香族ポリイソシアネート、特にトリメチロールプロパン変性トリレンジイソシアネートが好ましい。
【００６１】
粘着性組成物Ｐ中における架橋剤（Ｄ）の含有量は、（メタ）アクリル酸エステル重合体（Ａ）１００質量部に対して、下限値として０．００１質量部以上であることが好ましく、特に０．０１質量部以上であることが好ましく、さらには０．１質量部以上であることが好ましい。また、上限値として１０質量部以下であることが好ましく、特に５質量部以下であることが好ましく、さらには１質量部以下であることが好ましい。
【００６２】
架橋剤（Ｄ）の含有量が上記の範囲にあることにより、得られる粘着剤の凝集力が好ましいものとなり、粘着剤の耐ブリスターがより向上する。
【００６３】
（５）シランカップリング剤（Ｅ）
粘着性組成物Ｐは、シランカップリング剤（Ｅ）を含有することが好ましい。これにより、被着体にガラス部材があると、得られる粘着剤は、当該ガラス部材との密着性が向上する。また、被着体がプラスチック板であっても、得られる粘着剤は、プラスチック板との密着性が向上する。これにより、得られる粘着剤は、耐ブリスター性により優れたものとなる。
【００６４】
シランカップリング剤（Ｅ）としては、分子内にアルコキシシリル基を少なくとも１個有する有機ケイ素化合物であって、（メタ）アクリル酸エステル重合体（Ａ）との相溶性がよく、無色透明のものが好ましい。
【００６５】
かかるシランカップリング剤（Ｅ）としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。上記の中でも、金属配線に対して抵抗値変化抑制効果が発揮され易い、エポキシ構造を有するケイ素化合物およびメルカプト基含有ケイ素化合物が好ましい。これらは、１種を単独で用いてもよく、２種以上を組み合わせて用いてもよい。
【００６６】
粘着性組成物Ｐ中におけるシランカップリング剤（Ｅ）の含有量は、（メタ）アクリル酸エステル重合体（Ａ）１００質量部に対して、０．０１質量部以上であることが好ましく、特に０．０５質量部以上であることが好ましく、さらには０．１質量部以上であることが好ましい。また、当該含有量は、１質量部以下であることが好ましく、特に０．５質量部以下であることが好ましく、さらには０．３質量部以下であることが好ましい。
【００６７】
（６）各種添加剤
粘着性組成物Ｐには、所望により、アクリル系粘着剤に通常使用されている各種添加剤、例えば帯電防止剤、粘着付与剤、酸化防止剤、光安定剤、軟化剤、充填剤、屈折率調整剤などを添加することができる。ただし、粘着剤を着色する成分は添加しないことが好ましい。例えば、ベンゾフェノン系の紫外線吸収剤、ロジン系の粘着付与剤等は、粘着剤を着色する傾向が強いため、添加しないことが好ましい。
【００６８】
なお、粘着性組成物Ｐは、粘着剤層中に、そのまま、あるいは反応した状態で、残存する各種成分の混合物を表すものであって、乾燥工程等で除去される成分、例えば、後述の重合溶媒や希釈溶媒は、粘着性組成物Ｐに含まれない。
【００６９】
（７）粘着性組成物の製造
粘着性組成物Ｐは、（メタ）アクリル酸エステル重合体（Ａ）を製造し、得られた（メタ）アクリル酸エステル重合体（Ａ）と、化合物（Ｂ）と、化合物（Ｃ）とを混合するとともに、所望により、架橋剤（Ｄ）、シランカップリング剤（Ｅ）および添加剤を加えることで製造することができる。
【００７０】
（メタ）アクリル酸エステル重合体（Ａ）は、重合体を構成するモノマー単位の混合物を通常のラジカル重合法で重合することにより製造することができる。（メタ）アクリル酸エステル重合体（Ａ）の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００７１】
重合開始剤としては、アゾ系化合物、有機過酸化物等が挙げられ、２種類以上を併用してもよい。アゾ系化合物としては、例えば、２,２'−アゾビスイソブチロニトリル、２,２'−アゾビス(２−メチルブチロニトリル)、１,１'−アゾビス（シクロヘキサン１−カルボニトリル）、２,２'−アゾビス（２，４−ジメチルバレロニトリル）、２,２'−アゾビス（２，４−ジメチル−４−メトキシバレロニトリル）、ジメチル２,２'−アゾビス（２−メチルプロピオネート）、４,４'−アゾビス（４−シアノバレリック酸）、２,２'−アゾビス（２−ヒドロキシメチルプロピオニトリル）、２,２'−アゾビス［２−（２−イミダゾリン−２−イル）プロパン］等が挙げられる。
【００７２】
有機過酸化物としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【００７３】
なお、上記重合工程において、２−メルカプトエタノール等の連鎖移動剤を配合することにより、得られる重合体の重量平均分子量を調節することができる。
【００７４】
（メタ）アクリル酸エステル重合体（Ａ）が得られたら、（メタ）アクリル酸エステル重合体（Ａ）の溶液に、化合物（Ｂ）、化合物（Ｃ）、ならびに所望により、架橋剤（Ｄ）、シランカップリング剤（Ｅ）、添加剤および希釈溶剤を添加し、十分に混合することにより、溶剤で希釈された粘着性組成物Ｐ（塗布溶液）を得る。
【００７５】
上記希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００７６】
このようにして調製された塗布溶液の濃度・粘度としては、コーティング可能な範囲であればよく、特に制限されず、状況に応じて適宜選定することができる。例えば、粘着性組成物Ｐの濃度が１０〜４０質量％となるように希釈する。なお、塗布溶液を得るに際して、希釈溶剤等の添加は必要条件ではなく、粘着性組成物Ｐがコーティング可能な粘度等であれば、希釈溶剤を添加しなくてもよい。この場合、粘着性組成物Ｐは、（メタ）アクリル酸エステル重合体（Ａ）の重合溶媒をそのまま希釈溶剤とする塗布溶液となる。
【００７７】
〔粘着剤〕
本実施形態に係る粘着剤は、前述した粘着性組成物Ｐを架橋してなるものである。粘着性組成物Ｐの架橋は、加熱処理により行うことができる。なお、この加熱処理は、塗布した粘着性組成物Ｐの希釈溶剤等を揮発させる際の乾燥処理で兼ねることもできる。
【００７８】
加熱処理を行う場合、加熱温度は、５０〜１５０℃であることが好ましく、特に７０〜１２０℃であることが好ましい。また、加熱時間は、３０秒〜１０分であることが好ましく、特に５０秒〜２分であることが好ましい。加熱処理後、必要に応じて、常温（例えば、２３℃、５０％ＲＨ）で１〜２週間程度の養生期間を設けてもよい。この養生期間が必要な場合は、養生期間経過後、養生期間が不要な場合には、加熱処理終了後、粘着剤層が形成される。
【００７９】
〔粘着シート〕
図１に示すように、本実施形態に係る粘着シート１は、２枚の剥離シート１２ａ，１２ｂと、それら２枚の剥離シート１２ａ，１２ｂの剥離面と接するように当該２枚の剥離シート１２ａ，１２ｂに挟持された粘着剤層１１とから構成される。ただし、粘着シート１において剥離シート１２ａ，１２ｂは必須の構成要素ではなく、粘着シート１の使用時に剥離・除去されるものである。なお、本明細書における剥離シートの剥離面とは、剥離シートにおいて剥離性を有する面をいい、剥離処理を施した面および剥離処理を施さなくても剥離性を示す面のいずれをも含むものである。
【００８０】
（１）粘着剤層
粘着剤層１１は、前述した粘着剤から構成される。粘着剤層１１の厚さ（ＪＩＳ  Ｋ７１３０に準じて測定した値）の下限値は、１０μｍ以上であることが好ましく、特に２５μｍ以上であることが好ましく、さらには５０μｍ以上であることが好ましい。粘着剤層１１の厚さの下限値が上記以上であることにより、優れた粘着力が十分に発揮される。また、粘着剤層１１の厚さの上限値は、３００μｍ以下であることが好ましく、特に２５０μｍ以下であることが好ましく、さらには１００μｍ以下であることが好ましい。粘着剤層１１の厚さの上限値が上記以下であることにより、加工性が良好になる。なお、粘着剤層１１は単層で形成してもよいし、複数層を積層して形成することもできる。
【００８１】
（２）剥離シート
剥離シート１２ａ，１２ｂとしては、特に限定されることはなく、公知のプラスチックフィルムを用いることができる。例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００８２】
上記剥離シート１２ａ，１２ｂの剥離面（特に粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。なお、剥離シート１２ａ，１２ｂのうち、一方の剥離シートを剥離力の大きい重剥離型剥離シートとし、他方の剥離シートを剥離力の小さい軽剥離型剥離シートとすることが好ましい。
【００８３】
剥離シート１２ａ，１２ｂの厚さについては特に制限はないが、通常２０〜１５０μｍ程度である。
【００８４】
（３）粘着シートの製造
粘着シート１の一製造例としては、一方の剥離シート１２ａ（または１２ｂ）の剥離面に、上記粘着性組成物Ｐの塗布液を塗布し、加熱処理を行って粘着性組成物Ｐを架橋し、塗布層を形成した後、その塗布層に他方の剥離シート１２ｂ（または１２ａ）の剥離面を重ね合わせる。養生期間が必要な場合は養生期間をおくことにより、養生期間が不要な場合はそのまま、上記塗布層が粘着剤層１１となる。これにより、上記粘着シート１が得られる。加熱処理および養生の条件については、前述した通りである。
【００８５】
粘着シート１の他の製造例としては、一方の剥離シート１２ａの剥離面に、上記粘着性組成物Ｐの塗布液を塗布し、加熱処理を行って粘着性組成物Ｐを架橋し、塗布層を形成して、塗布層付きの剥離シート１２ａを得る。また、他方の剥離シート１２ｂの剥離面に、上記粘着性組成物Ｐの塗布液を塗布し、加熱処理を行って粘着性組成物Ｐを架橋し、塗布層を形成して、塗布層付きの剥離シート１２ｂを得る。そして、塗布層付きの剥離シート１２ａと塗布層付きの剥離シート１２ｂとを、両塗布層が互いに接触するように貼り合わせる。養生期間が必要な場合は養生期間をおくことにより、養生期間が不要な場合はそのまま、上記の積層された塗布層が粘着剤層１１となる。これにより、上記粘着シート１が得られる。この製造例によれば、粘着剤層１１が厚い場合であっても、安定して製造することが可能となる。
【００８６】
上記粘着性組成物Ｐの塗布液を塗布する方法としては、例えばバーコート法、ナイフコート法、ロールコート法、ブレードコート法、ダイコート法、グラビアコート法等を利用することができる。
【００８７】
（４）透過色相ｂ＊
本実施形態に係る粘着シート１の粘着剤層１１のＣＩＥ１９７６Ｌ＊ａ＊ｂ＊表色系により規定される透過色相ｂ＊は、−２．０以上、２．０以下であることが好ましく、特に−１．５以上、１．５以下であることが好ましく、さらには−１．０以上、１．０以下であることが好ましい。粘着剤層１１の透過色相ｂ＊が上記の範囲にあることにより、当該粘着剤層１１は着色が少なく無色透明性に優れたものということができ、ディスプレイ用として特に好適なものとなる。本実施形態では、化合物（Ｂ）および化合物（Ｃ）を使用することにより、金属配線の抵抗値変化を抑制しつつ、上記の透過色相ｂ＊を達成することが可能である。なお、本明細書における透過色相ｂ＊の測定方法は、後述する試験例に示す通りである。
【００８８】
〔表示体〕
本実施形態に係る表示体は、第１の表示体構成部材と、第２の表示体構成部材と、第１の表示体構成部材および第２の表示体構成部材を互いに貼合する粘着剤層とを備える。当該粘着剤層は、前述した本実施形態に係る粘着剤からなる。ここで、第１の表示体構成部材および／または第２の表示体構成部材は、少なくとも貼合される側（粘着剤層側）の面に金属配線を有する。好ましい構成としては、第２の表示体構成部材が、少なくとも貼合される側の面に電極を有する。
【００８９】
表示体としては、例えば、液晶（ＬＣＤ）ディスプレイ、発光ダイオード（ＬＥＤ）ディスプレイ、有機エレクトロルミネッセンス（有機ＥＬ）ディスプレイ、電子ペーパー等が挙げられ、タッチパネルであってもよい。また、表示体としては、それらの一部を構成する部材であってもよい。
【００９０】
第１の表示体構成部材は、ガラス板、プラスチック板等の他、それらを含む積層体などからなる保護パネルであることが好ましい。第１の表示体構成部材は、粘着剤層側の面に段差を有していてもよい。この場合、具体的には、印刷層による段差を有することが好ましい。この印刷層は、額縁状に形成されることが一般的である。
【００９１】
上記ガラス板としては、特に限定されることなく、例えば、化学強化ガラス、無アルカリガラス、石英ガラス、ソーダライムガラス、バリウム・ストロンチウム含有ガラス、アルミノケイ酸ガラス、鉛ガラス、ホウケイ酸ガラス、バリウムホウケイ酸ガラス等が挙げられる。ガラス板の厚さは、特に限定されないが、通常は０．１〜５ｍｍであり、好ましくは０．２〜２ｍｍである。
【００９２】
上記プラスチック板としては、特に限定されることなく、例えば、アクリル板、ポリカーボネート板等が挙げられる。プラスチック板の厚さは、特に限定されないが、通常は０．２〜５ｍｍであり、好ましくは０．４〜３ｍｍである。
【００９３】
なお、上記ガラス板やプラスチック板の片面または両面には、各種の機能層（電極層、シリカ層、ハードコート層、防眩層等）が設けられていてもよいし、光学部材が積層されていてもよい。
【００９４】
印刷層を構成する材料は特に限定されることなく、印刷用の公知の材料が使用される。印刷層の厚さ、すなわち段差の高さの下限値は、３μｍ以上であることが好ましく、５μｍ以上であることがより好ましく、７μｍ以上であることが特に好ましく、１０μｍ以上であることが最も好ましい。下限値が上記以上であることにより、電気配線を視認者側から見えなくする等の隠蔽性を十分に確保することができる。また、上限値は、５０μｍ以下であることが好ましく、３５μｍ以下であることがより好ましく、２５μｍ以下であることが特に好ましく、２０μｍ以下であることがさらに好ましい。上限値が上記以下であることにより、当該印刷層に対する粘着剤層の段差追従性の悪化を防止することができる。
【００９５】
第２の表示体構成部材は、第１の表示体構成部材が貼付されるべき光学部材、表示体モジュール（例えば、液晶（ＬＣＤ）モジュール、発光ダイオード（ＬＥＤ）モジュール、有機エレクトロルミネッセンス（有機ＥＬ）モジュール等）、表示体モジュールの一部としての光学部材、または表示体モジュールを含む積層体であって、少なくとも粘着剤層側の面に金属配線を有するものであることが好ましい。
【００９６】
上記光学部材としては、例えば、金属フィルムセンサー、電極フィルム、金属ナノワイヤーフィルム、ワイヤーグリッド偏光フィルム等が挙げられる。
【００９７】
上記金属配線としては、例えば、銀、銀合金、銅、銅合金等からなる金属配線（メッシュ状・グリッド状・ナノワイヤ状のものを含む）が挙げられる。特に、タッチパネルの電極を構成するものが好ましく例示され、具体的には、フィルムセンサーに含まれる金属配線が好ましく例示される。上記金属配線の中でも、銀または銀合金からなる金属配線が好ましく、当該金属配線に対して、粘着剤層１１による優れた抵抗値変化抑制効果が発揮され易い。
【００９８】
本実施形態に係る表示体の一例として、図２に静電容量方式のタッチパネル２を示す。タッチパネル２は、表示体モジュール３と、その上に粘着剤層４を介して積層された第１のフィルムセンサー５ａと、その上に第１の粘着剤層１１を介して積層された第２のフィルムセンサー５ｂと、その上に第２の粘着剤層１１を介して積層されたカバー材６とを備えて構成される。カバー材６の第２の粘着剤層１１側の面には、印刷層７が形成されており、したがって、印刷層７の有無による段差が存在する。本実施形態では、カバー材６が上記第１の表示体構成部材に該当し、第２のフィルムセンサー５ｂが上記第２の表示体構成部材に該当する。
【００９９】
上記タッチパネル２における少なくとも第２の粘着剤層１１は、上記粘着シート１の粘着剤層１１であり、抵抗値変化抑制効果を考慮すれば、第１の粘着剤層１１および第２の粘着剤層１１の両者とも上記粘着シート１の粘着剤層１１であることが好ましい。なお、第１の粘着剤層１１が上記粘着シート１の粘着剤層１１でない場合、当該第１の粘着剤層１１を構成する粘着剤としては、アクリル系粘着剤、ゴム系粘着剤、シリコーン系粘着剤、ウレタン系粘着剤、ポリエステル系粘着剤、ポリビニルエーテル系粘着剤等が挙げられ、中でもアクリル系粘着剤が好ましい。
【０１００】
粘着剤層４は、上記粘着シート１の粘着剤層１１によって形成してもよいし、他の粘着剤または粘着シートによって形成してもよい。後者の場合、粘着剤層４を構成する粘着剤としては、アクリル系粘着剤、ゴム系粘着剤、シリコーン系粘着剤、ウレタン系粘着剤、ポリエステル系粘着剤、ポリビニルエーテル系粘着剤等が挙げられるが、中でもアクリル系粘着剤が好ましい。
【０１０１】
本実施形態における第１のフィルムセンサー５ａおよび第２のフィルムセンサー５ｂは、それぞれ基材フィルム５１と、基材フィルム５１に形成された金属配線５２とを備える。基材フィルム５１としては、特に限定されないが、例えば、ポリエチレンテレフタレートフィルム、アクリルフィルム、ポリカーボネートフィルム等が使用される。
【０１０２】
金属配線５２は、例えば、銀、銀合金、銅、銅合金等からなり、通常はメッシュ状、グリッド状等の回路パターンを有する。
【０１０３】
第１のフィルムセンサー５ａの金属配線５２および第２のフィルムセンサー５ｂの金属配線５２は、通常、一方がＸ軸方向の回路パターンを構成し、他方がＹ軸方向の回路パターンを構成する。
【０１０４】
本実施形態における第２のフィルムセンサー５ｂの金属配線５２は、図２中、第２のフィルムセンサー５ｂの上側に位置している。一方、第１のフィルムセンサー５ａの金属配線５２は、図２中、第１のフィルムセンサー５ａの上側に位置しているが、これに限定されるものではなく、第１のフィルムセンサー５ａの下側に位置してもよい。
【０１０５】
上記タッチパネル２の製造方法の一例を、以下に説明する。
粘着シート１として、第１の粘着シート１および第２の粘着シート１を用意する。第１の粘着シート１から一方の剥離シート１２ａを剥離し、露出した粘着剤層１１（第１の粘着剤層）を、第１のフィルムセンサー５ａの金属配線５２と接するように、当該第１のフィルムセンサー５ａと貼合する。また、第２の粘着シート１から一方の剥離シート１２ａを剥離し、露出した粘着剤層１１（第２の粘着剤層１１）を、第２のフィルムセンサー５ｂの金属配線５２と接するように、当該第２のフィルムセンサー５ｂと貼合する。
【０１０６】
そして、第１の粘着シートにおける他方の剥離シート１２ｂを剥離し、露出した第１の粘着剤層１１が、上記第２のフィルムセンサー５ｂにおける第２の粘着剤層１１が積層された側とは反対側の面（第１のフィルムセンサー５ｂの基材フィルム５１の露出面）に接するように、両者を貼合する。これにより、剥離シート１２ｂ、第２の粘着剤層１１、第２のフィルムセンサー５ｂ、第１の粘着剤層１１および第１のフィルムセンサー５ａが順次積層されてなる積層体が得られる。
【０１０７】
次に、上記積層体の第１のフィルムセンサー５ａ側の面（第１のフィルムセンサー５ａの基材フィルム５１の露出面）に、剥離シート上に設けられた粘着剤層４を貼合する。続いて、上記積層体から剥離シート１２ｂを剥離し、露出した第２の粘着剤層１１に対して、カバー材６の印刷層７側が当該第２の粘着剤層１１に接するように、当該カバー材６を貼合する。上記貼合により、カバー材６、第２の粘着剤層１１、第２のフィルムセンサー５ｂ、第１の粘着剤層１１、第１のフィルムセンサー５ａ、粘着剤層４および剥離シートが順次積層されてなる構成体が得られる。
【０１０８】
最後に、上記構成体から剥離シートを剥離し、露出した粘着剤層４が表示体モジュール３に接するように、当該構成体を表示体モジュール３に貼合する。これにより、図２に示されるタッチパネル２が製造される。
【０１０９】
上記タッチパネル２は、耐久条件下、例えば、長時間（例えば２００時間）の紫外線照射条件下や、高温高湿条件下（例えば、８５℃、８５％ＲＨ）に置かれた場合であっても、金属配線５２に接触している粘着剤層１１が化合物（Ｂ）および化合物（Ｃ）を含有することにより、金属配線５２の抵抗値変化が効果的に抑制される。
【０１１０】
ここで、金属配線５２の抵抗値変化を具体的に説明する。本実施形態に係る粘着シート１を使用して、粘着剤層１１と銀配線電極板とを貼合し、得られた積層体について、耐久試験を行ったときに、銀配線電極板の下記式により算出される抵抗値変化率が、５００％未満であることが好ましく、特に２００％以下であることが好ましい。
抵抗値変化率（％）＝（Ｒ／Ｒ０）×１００
（式中、Ｒ０は耐久試験前の初期抵抗値（Ω）であり、Ｒは耐久試験後の抵抗値（Ω）である。）
銀配線電極板の抵抗値変化率の測定方法の詳細は、後述する試験例に示す通りである。
【０１１１】
また、上記粘着剤層１１は無色透明性に優れるため、得られるタッチパネル２は、良好な光学特性を示すことができる。
【０１１２】
さらに、上記粘着剤層１１は耐ブリスター性に優れるため、タッチパネル２が高温高湿条件下（例えば、８５℃、８５％ＲＨ、７２時間）に置かれ、プラスチック板等からなるカバー材６からアウトガスが発生した場合でも、粘着剤層１１とカバー材６との界面において気泡、浮き、剥がれ等のブリスターが発生することが抑制される。
【０１１３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１１４】
例えば、粘着シート１における剥離シート１２ａ，１２ｂのいずれか一方は省略されてもよい。また、タッチパネル２において、カバー材６には印刷層７が形成されていなくてもよい。
【実施例】
【０１１５】
以下、実施例等により本発明をさらに具体的に説明するが、本発明の範囲はこれらの実施例等に限定されるものではない。
【０１１６】
〔実施例１〕
１．（メタ）アクリル酸エステル重合体（Ａ）の調製
アクリル酸２−エチルヘキシル６０質量部、メタクリル酸メチル２０質量部およびアクリル酸２−ヒドロキシエチル２０質量部を共重合させて、（メタ）アクリル酸エステル重合体（Ａ）を調製した。この（メタ）アクリル酸エステル重合体（Ａ）の分子量を後述する方法で測定したところ、重量平均分子量（Ｍｗ）６０万であった。
【０１１７】
２．粘着性組成物の調製
上記工程１で得られた（メタ）アクリル酸エステル重合体（Ａ）１００質量部（固形分換算値；以下同じ）と、化合物（Ｂ）として下記構造式（３）
【化９】
0006676429.tif 000010
（式中、ｎは８である。）
で示される化合物１．０質量部と、化合物（Ｃ）として下記構造式（２）
【化１０】
0006676429.tif 000011
（式中、Ｒ１及びＲ２は２−エチルヘキシル基であり、Ｒ３はメチル基である。）
で示される化合物０．２質量部と、架橋剤（Ｄ）としてのトリメチロールプロパン変性トリレンジイソシアネート（トーヨーケム社製，製品名「ＢＨＳ８５１５」）０．４質量部と、シランカップリング剤（Ｅ）としての３−グリシドキシプロピルトリメトキシシラン（信越シリコーン社製，製品名「ＫＢＭ−４０３」）０．２質量部とを混合し、十分に撹拌して、メチルエチルケトンで希釈することにより、粘着性組成物の塗布溶液を得た。
【０１１８】
ここで、（メタ）アクリル酸エステル重合体（Ａ）を１００質量部（固形分換算値）とした場合の粘着性組成物の各配合（固形分換算値）を表１に示す。なお、表１に記載の略号等の詳細は以下の通りである。
[（メタ）アクリル酸エステル重合体（Ａ）]
２ＥＨＡ：アクリル酸２−エチルヘキシル
ＢＡ：アクリル酸ブチル
ＭＭＡ：メタクリル酸メチル
ＨＥＡ：アクリル酸２−ヒドロキシエチル
ＩＢＸＡ：アクリル酸イソボルニル
ＡＣＭＯ：Ｎ−アクリロイルモルホリン
[シランカップリング剤（Ｅ）]
エポキシ系：３−グリシドキシプロピルトリメトキシシラン（信越シリコーン社製，製品名「ＫＢＭ−４０３」）
メルカプト系：３−メルカプトプロピルトリメトキシシランとメチルトリエトキシシランとの共縮合物（信越化学工業社製，製品名「Ｘ−４１−１８１０」，オリゴマー型）
【０１１９】
３．粘着シートの製造
上記工程２で得られた粘着性組成物の塗布溶液を、ポリエチレンテレフタレートフィルムの片面をシリコーン系剥離剤で剥離処理した重剥離型剥離シート（リンテック社製，製品名「ＳＰ−ＰＥＴ３８２１５０」，厚さ：３８μｍ）の剥離処理面に、ナイフコーターで塗布したのち、９０℃で１分間加熱処理して塗布層（厚さ：７５μｍ）を形成した。
【０１２０】
次いで、上記で得られた重剥離型剥離シート上の塗布層と、ポリエチレンテレフタレートフィルムの片面をシリコーン系剥離剤で剥離処理した軽剥離型剥離シート（リンテック社製，製品名「ＳＰ−ＰＥＴ３８２１２０」）とを、当該軽剥離型剥離シートの剥離処理面が塗布層に接触するように貼合し、２３℃、５０％ＲＨの条件下で７日間養生することにより、重剥離型剥離シート／粘着剤層（厚さ：７５μｍ）／軽剥離型剥離シートの構成からなる粘着シートを作製した。
【０１２１】
〔実施例２〜６，比較例１〜３，参考例１〕
（メタ）アクリル酸エステル重合体（Ａ）を構成する各モノマーの種類および割合、化合物（Ｂ）の配合量、化合物（Ｃ）の配合量、架橋剤（Ｄ）の配合量、ならびにシランカップリング剤（Ｅ）の種類を表１に示すように変更する以外、実施例１と同様にして粘着シートを製造した。なお、比較例２については、化合物（Ｂ）の替わりに、紫外線吸収剤（ベンゾフェノン系）としての２，２−ジヒドロキシ−４−メトキシベンゾフェノンを使用した。
【０１２２】
ここで、前述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８０２０
・ＧＰＣカラム（以下の順に通過）：東ソー社製
ＴＳＫ  ｇｕａｒｄ  ｃｏｌｕｍｎ  ＨＸＬ−Ｈ
ＴＳＫ  ｇｅｌ  ＧＭＨＸＬ（×２）
ＴＳＫ  ｇｅｌ  Ｇ２０００ＨＸＬ
・測定溶媒：テトラヒドロフラン
・測定温度：４０℃
【０１２３】
〔試験例１〕（抵抗値変化の評価）
＜銀配線電極板の作製＞
片面が易接着処理されたポリエチレンテレフタレート（ＰＥＴ）フィルム（東レ社製，製品名「ルミラーＵ４８」，厚さ：１２５μｍ）の易接着処理面上に、スクリーン印刷法により、銀ペースト（トーヨーケム社製，製品名「ＲＡ ＦＳ ０８８」）を図３に示すパターンで塗布した。その後、１３５℃で３０分加熱処理を行い、銀ペーストを硬化させることで、銀配線を有する電極板（銀配線電極板）を得た。
【０１２４】
図３に示すように、銀配線は、ＰＥＴフィルム８上に、６本のくし歯部９１ａを有する第１の銀配線９ａと、同じく６本のくし歯部９１ｂを有する第２の銀配線９ｂとして形成された。ここで、第１の銀配線９ａにおける６本のくし歯部９１ａのそれぞれの間は間隙部９２ａとなっており、同様に第２の銀配線９ｂにおける６本のくし歯部９１ｂのそれぞれの間は間隙部９２ｂとなっている。第１の銀配線９ａおよび第２の銀配線９ｂは、第１の銀配線９ａにおける５本のくし歯部９１ａがそれぞれ第２の銀配線９ｂの間隙部９２ｂに位置し、第２の銀配線９ｂにおける５本のくし歯部９１ｂがそれぞれ第１の銀配線９ａの間隙部９２ａに位置するように形成された。第１の銀配線９ａにおける６本のくし歯部９１ａは連結部９３ａによって連結されており、その連結部９３ａには、端子としてのパッド９４ａが設けられている。同様に、第２の銀配線９ｂにおける６本のくし歯部９１ｂは連結部９３ｂによって連結されており、その連結部９３ｂには、端子としてのパッド９４ｂが設けられている。
【０１２５】
第１の銀配線９ａにおける６本のくし歯部９１ａの線幅および第２の銀配線９ｂにおける６本のくし歯部９１ｂの線幅は、それぞれ４０μｍであり、隣り合うくし歯部９１ａとくし歯部９１ｂとの間の距離は、４０μｍであった。
【０１２６】
＜測定サンプルの製造＞
実施例及び比較例で得られた粘着シートの軽剥離型剥離シートを剥がして、露出した粘着剤層と、片面が易接着処理されたポリエチレンテレフタレートフィルム（東レ社製，製品名「ルミラーＵ４８」，厚さ：１２５μｍ）の易接着処理面とが接するように、上記粘着シートとポリエチレンテレフタレートフィルムとを貼り合わせた。
【０１２７】
次に、上記粘着シート上に残存する重剥離型剥離シートを剥がして、露出した粘着剤層と、上記工程で得られた銀配線電極板の銀配線とが接するように、かつ、銀配線９ａ，９ｂのパッド９４ａ，９４ｂが露出するように、上記粘着シートと銀配線電極板とを貼り合わせた。その後、４５℃、０．５ＭＰａの条件下で２０分オートクレーブ処理を行い、これにより測定サンプルを得た。
【０１２８】
＜抵抗値の測定＞
上記のようにして得られた測定サンプルについて、銀配線９ａ，９ｂのパッド９４ａ，９４ｂ間に、５Ｖの電圧を印加することにより、初期の抵抗値Ｒ０（Ω）を測定した。次に、上記測定サンプルについて、以下に示す耐久試験を行い、その後、上記と同様にして抵抗値（Ω）を測定した。これを耐久試験後の抵抗値Ｒとした。得られた測定値から、下記式により抵抗値変化率を算出した。
抵抗値変化率（％）＝（Ｒ／Ｒ０）×１００
そして、上記で算出した抵抗値変化率に基づいて、以下の基準により抵抗値変化を評価した。結果を表１に示す。
○：抵抗値変化率が２００％未満
△：抵抗値変化率が２００％以上５００％以下
×：抵抗値変化率が５００％超
【０１２９】
−耐久試験−
・耐光：紫外線フェードメーター（スガ試験機社製，製品名「紫外線フェードメーター Ｕ４８」）により、サンプルのガラス側から紫外線照射（照度５００Ｗ／ｍ２（３００〜７００ｎｍ），積算光量３６０ＭＪ／ｍ２），試験時間２００時間
・湿熱：８５℃，８５％ＲＨ，試験時間２００時間（この間、電圧５Ｖを継続的に印加）
【０１３０】
〔試験例２〕（透過色相ｂ＊の測定）
実施例および比較例で得られた粘着シートの粘着剤層について、同時測光分光式色度計（日本電色工業社製，製品名「ＳＱ２０００」）を使用し、ＣＩＥ１９７６Ｌ＊ａ＊ｂ＊表色系により規定される透過色相ｂ＊を測定した。結果を表１に示す。
【０１３１】
〔試験例３〕（耐ブリスター性の評価）
実施例及び比較例で得られた粘着シートの軽剥離型剥離シートを剥がして、露出した粘着剤層と、片面が易接着処理されたポリエチレンテレフタレートフィルム（東レ社製，製品名「ルミラーＵ４８」，厚さ：１２５μｍ）の易接着処理面とが接するように、上記粘着シートとポリエチレンテレフタレートフィルムとを貼り合わせた。
【０１３２】
次に、上記粘着シート上に残存する重剥離型剥離シートを剥がして、露出した粘着剤層と、ポリメチルメタクリレート（ＰＭＭＡ）からなるアクリル板（三菱ガス化学社製，製品名「ユーピロン・シート  ＭＲ２００」，厚さ：１ｍｍ）とを貼り合せ、得られた積層体をサンプルとした。
【０１３３】
上記サンプルを、５０℃、０．５ＭＰａの条件下で３０分間オートクレーブ処理した後、常圧、２３℃、５０％ＲＨにて２４時間放置した。次いで、８５℃、８５％ＲＨの高温高湿条件下にて７２時間保管した。その後、粘着剤層と被着体との界面における気泡を目視により確認し、以下の基準により耐ブリスター性を評価した。結果を表１に示す。
○…気泡、浮きおよび剥がれが全くなかった。
△…直径０．１ｍｍ以下の気泡のみが発生した。
×…直径０．１ｍｍ超の気泡、浮きまたは剥がれが発生した。
【０１３４】
【表１】
0006676429.tif 000012
【０１３５】
表１から分かるように、実施例で得られた粘着シートによれば、銀配線電極板の抵抗値変化を抑制することができた。また、実施例で得られた粘着シートは、無色透明性および耐ブリスター性に優れるものであった。
【０１３６】
なお、参考例１で得られた粘着シートでは、粘着剤層は化合物（Ｃ）を含有しないものの、抵抗値変化抑制効果が見られる。これは、メルカプト系のシランカップリング剤（Ｅ）と化合物（Ｂ）との相互作用によるものと考えられる。
【産業上の利用可能性】
【０１３７】
本発明に係る粘着性組成物、粘着剤および粘着シートは、例えば、銀電極を用いた静電容量方式のタッチパネルに好適に使用することができる。また、本発明に係る表示体は、例えば、銀電極を用いた静電容量方式のタッチパネルとして好適である。
【符号の説明】
【０１３８】
１…粘着シート
１１…粘着剤層
１２ａ，１２ｂ…剥離シート
２…タッチパネル
３…表示体モジュール
４…粘着剤層
５ａ…第１のフィルムセンサー
５ｂ…第２のフィルムセンサー
５１…基材フィルム
５２…金属配線
６…カバー材
７…印刷層
８…ＰＥＴフィルム
９ａ…第１の銀配線
９ｂ…第２の銀配線
９１ａ，９１ｂ…くし歯部
９２ａ，９２ｂ…間隙部
９３ａ，９３ｂ…連結部
９４ａ，９４ｂ…パッド
【図１】
0006676429.tif 000015
【図２】
0006676429.tif 000016
【図３】
0006676429.tif 000017